ЭЛЕКТРООСАЖДАЕМАЯ КОМПОЗИЦИЯ

1. Электроосаждаемая композиция, которая представляет собой водную дисперсию, содержащую пленкообразующее связующее, где пленкообразующее связующее, по существу, содержит:
i) по меньшей мере, частично нейтрализованный сополимер α-олефина и ненасыщенной карбоновой кислоты, который является продуктом реакции нейтрализующего агента с сополимером α-олефина и ненасыщенной карбоновой кислоты; и
ii) отвердитель.
2. Электроосаждаемая композиция по п.1, где сополимер нейтрализован нейтрализующим агентом, выбранным из группы, содержащей неорганическое основание, органическое основание и их комбинацию.
2
2
3
3
2
3
2
2
3
3
2
2
2
2
2
2
2
2
3
3
2
2
3
3. Электроосаждаемая композиция по п.1, где нейтрализующий агент представляет собой N(R), где каждый R независимо выбран из группы, содержащей H, CH, CHCH, CHCHCH, CH(CH), CHOH, CHCHOH, CHCHCHOH, CHCH(OH)CH, CH(CH)CHOH и CH(OH)CHCH.
4. Электроосаждаемая композиция по п.1, где отвердитель представляет собой пероксид.
5. Электроосаждаемая композиция по п.4, где отвердитель представляет собой пероксид металла.
6. Электроосаждаемая композиция по п.5, где отвердитель представляет собой пероксид цинка.
7. Электроосаждаемая композиция по п.1, где (a) мономер ненасыщенной карбоновой кислоты включен в сополимер, так что от 5 до 25% сополимера, по весу, получены из веса мономера ненасыщенной карбоновой кислоты; и (b) сополимер имеет индекс расплава от 10 до 1000 до того, как его нейтрализуют.
8. Электроосаждаемая композиция по п.1, где нейтрализующий агент присутствует в количестве, которое теоретически способно нейтрализовать в диапазоне от 30 до 150% групп карбоновой кислоты сополимера, содержащего α-олефин и ненасыщенную карбоновую кислоту.
9. Электроосаждаемая водная дисперсия, содержащая пленкообразующее связующее, где пленкообразующее связующее, по существу, содержит:
i) по меньшей мере, частично нейтрализованный сополимер, содержащий α-олефин и ненасыщенную карбоновую кислоту; и
ii) пероксид цинка; и
где нейтрализующий агент для сополимера, содержащего α-олефин и ненасыщенную карбоновую кислоту, выбран из группы, содержащей этаноламин, N-метилэтаноламин, N-этилэтаноламин, N,N-диметилэтаноламин, диметиламин, диэтиламин, диизопропиламин, дипропиламин, триметиламин, триэтиламин и их комбинацию.
10. Подложка, покрытая слоем электроосаждаемой композиции для покрытия, где электроосаждаемая композиция для покрытия представляет собой водную дисперсию, содержащую пленкообразующее связующее, где пленкообразующее связующее, по существу, содержит:
i) по меньшей мере, частично нейтрализованный сополимер, содержащий α-олефин и ненасыщенную карбоновую кислоту; и
ii) отвердитель.
11. Подложка, покрытая высушенным и отвержденным слоем электроосаждаемой композиции для покрытия, где электроосаждаемая композиция для покрытия представляет собой водную дисперсию, содержащую пленкообразующее связующее, где пленкообразующее связующее, по существу, содержит:
i) по меньшей мере, частично нейтрализованный сополимер, содержащий α-олефин и ненасыщенную карбоновую кислоту; и
ii) отвердитель.
12. Подложка по п.10, где нейтрализующий агент для сополимера, содержащего α-олефин и ненасыщенную карбоновую кислоту, выбран из группы, содержащей этаноламин, N-метилэтаноламин, N-этилэтаноламин, N,N-диметилэтаноламин, диметиламин, диэтиламин, диизопропиламин, дипропиламин, триметиламин, триэтиламин и их комбинацию.
13. Подложка по п.10, где отвердитель представляет собой пероксид.
14. Подложка по п.10, где отвердитель представляет собой пероксид металла.
15. Подложка по п.10, где отвердитель представляет собой пероксид цинка.
16. Подложка по п.10, где (a) мономер ненасыщенной карбоновой кислоты включен в сополимер, так что от 5 до 25% сополимера, по весу, получены из веса мономера ненасыщенной карбоновой кислоты; и (b) сополимер имеет индекс расплава от 10 до 1000 до того, как его нейтрализуют.
17. Подложка по п.10, где нейтрализующий агент присутствует в количестве, которое теоретически способно нейтрализовать в диапазоне от 30 до 150% групп карбоновой кислоты сополимера, содержащего α-олефин и ненасыщенную карбоновую кислоту.
2
2
3
3
2
3
2
2
3
3
2
2
2
2
2
2
2
2
3
3
2
2
3
18. Подложка по п.10, где, по меньшей мере, частично нейтрализованный сополимер, содержащий α-олефин и ненасыщенную карбоновую кислоту, является продуктом реакции нейтрализующего агента с сополимером α-олефина и ненасыщенной карбоновой кислоты; и где нейтрализующий агент представляет собой N(R), где каждый R независимо выбран из группы, содержащей H, CH, CHCH, CHCHCH, CH(CH), CHOH, CHCHOH, CHCHCHOH, CHCH(OH)CH, CH(CH)CHOH и CH(OH)CHCH.
19. Способ получения слоя композиции для покрытия на подложке, при этом указанный способ включает этапы;
A) обеспечения ванны анодной электроосаждаемой композиции для покрытия, где электроосаждаемая композиция для покрытия представляет собой водную дисперсию, содержащую пленкообразующее связующее, где пленкообразующее связующее, по существу, содержит:
i) по меньшей мере, частично нейтрализованный сополимер, содержащий α-олефин и ненасыщенную карбоновую кислоту; и
ii) отвердитель;
B) погружения подложки в указанную анодную электроосаждаемую композицию для покрытия;
C) приложения напряжения между катодом и указанной подложкой, которая служит анодом;
D) удаления подложки из ванны; и
E) нагревания нанесенного слоя электросажденной композиции для покрытия.
20. Способ по п.19, где указанный способ дополнительно включает этап промывки подложки до этапа E).
21. Способ по п.19, где указанный, по меньшей мере, частично нейтрализованный сополимер нейтрализуют нейтрализующим агентом, и где указанный нейтрализующий агент выбирают из группы, содержащей неорганическое основание, органическое основание и их комбинацию.
2
2
3
3
2
3
2
2
3
3
2
2
2
2
2
2
2
2
3
3
2
2
3
22. Способ по п.19, где, по меньшей мере, частично нейтрализованный сополимер, содержащий α-олефин и ненасыщенную карбоновую кислоту, представляет собой продукт реакции нейтрализующего агента с сополимером α-олефина и ненасыщенной карбоновой кислоты; и где нейтрализующий агент представляет собой N(R), где каждый R независимо выбирают из группы, содержащей H, CH, CHCH, CHCHCH, CH(CH), CHOH, CHCHOH, CHCHCHOH, CHCH(OH)CH, CH(CH)CHOH и CH(OH)CHCH.
23. Способ по п.19, где нейтрализующий агент для сополимера, содержащего α-олефин и ненасыщенную карбоновую кислоту, выбирают из группы, содержащей этаноламин, N-метилэтаноламин, N-этилэтаноламин, N,N-диметилэтаноламин, диметиламин, диэтиламин, диизопропиламин, дипропиламин, триметиламин, триэтиламин и их комбинацию.
24. Способ по п.19, где отвердитель представляет собой пероксид.
25. Способ по п.19, где отвердитель представляет собой пероксид металла.
26. Способ по п.19, где отвердитель представляет собой пероксид цинка.
27. Способ по п.19, где (a) мономер ненасыщенной карбоновой кислоты включен в сополимер, так что от 5 до 25% сополимера, по весу, получены из веса мономера ненасыщенной карбоновой кислоты; и (b) сополимер имеет индекс расплава от 10 до 1000 до того, как его нейтрализуют.